(57)【要約】【課題】情報層の反射層が薄い場合でも、オーバーライト特性が優れ、なおかつ複数の記録層を確実に初期化できる２層相変化型光情報記録媒体、及びその記録再生方法の提供。【解決手段】光の入射により結晶状態と非晶質状態との相変化を起して情報を記録しうる記録層を有する情報層がＮ層（Ｎ：２以上の整数）設けられた光情報記録媒体において、それぞれの情報層を、光が入射される側からみて、第１情報層、第２情報層、…第Ｎ情報層としたとき、第Ｎ情報層以外の、少なくとも１層の情報層が、下部保護層、記録層、上部保護層、反射層、熱拡散層の順に積層された層構成を有し、該熱拡散層は、酸化亜鉛を主成分とすることを特徴とする多層相変化型光情報記録媒体。【選択図】　　　　図１
2004095092.tif 000002
【特許請求の範囲】
【請求項１】
光の入射により結晶状態と非晶質状態との相変化を起して情報を記録しうる記録層を有する情報層がＮ層（Ｎ：２以上の整数）設けられた光情報記録媒体において、それぞれの情報層を、光が入射される側からみて、第１情報層、第２情報層、…第Ｎ情報層としたとき、第Ｎ情報層以外の、少なくとも１層の情報層が、下部保護層、記録層、上部保護層、反射層、熱拡散層の順に積層された層構成を有し、該熱拡散層は、酸化亜鉛を主成分とすることを特徴とする多層相変化型光情報記録媒体。
【請求項２】
熱拡散層が、Ｂ、Ａｌ、Ｇａ、Ｉｎのうちから選ばれる少なくとも１種を含有することを特徴とする請求項１記載の多層相変化型光情報記録媒体。
【請求項３】
熱拡散層が、Ａ（＝Ｂ、Ａｌ、Ｇａ、Ｉｎのうちから選ばれる１種）を、原子比において、０．０１≦Ａ／（Ｚｎ＋Ａ）≦０．１の範囲で含有することを特徴とする請求項２記載の多層相変化型光情報記録媒体。
【請求項４】
熱拡散層が、更にＸ（＝Ｃｒ又はＶ）を、原子比において、０．００５≦Ｘ／（Ｚｎ＋Ａ＋Ｘ）≦０．０５、の範囲で含有することを特徴とする請求項２又は３記載の多層相変化型光情報記録媒体。
【請求項５】
熱拡散層の厚さが２０〜２００ｎｍであることを特徴とする請求項１〜４の何れかに記載の多層相変化型光情報記録媒体。
【請求項６】
熱拡散層を有する情報層中の記録層が、ＳｂとＴｅを主体とし、Ａｇ、Ｉｎ、Ｇｅ、Ｓｅ、Ｓｎ、Ａｌ、Ｔｉ、Ｖ、Ｍｎ、Ｆｅ、Ｃｏ、Ｎｉ、Ｃｕ、Ｚｎ、Ｇａ、Ｂｉ、Ｓｉ、Ｄｙ、Ｐｄ、Ｐｔ、Ａｕ、Ｓ、Ｂ、Ｃ、Ｐのうちの少なくとも１種を含むことを特徴とする請求項１〜５の何れかに記載の多層相変化型光情報記録媒体。
【請求項７】
熱拡散層を有する情報層中の記録層の厚さが、３〜１５ｎｍであることを特徴とする請求項１〜６の何れかに記載の多層相変化型光情報記録媒体。
【請求項８】
熱拡散層を有する情報層中の反射層が、Ａｕ、Ａｇ、Ｃｕ、Ｗ、Ａｌ、Ｔａの少なくとも１種を主成分とする請求項１〜７の何れかに記載の多層相変化型光情報記録媒体。
【請求項９】
熱拡散層を有する情報層中の反射層の厚さが、３〜２０ｎｍであることを特徴とする請求項１〜８の何れかに記載の多層相変化型光情報記録媒体。
【請求項１０】
第１基板と第２基板の間に２つの情報層が設けられ、かつ２つの情報層の間に中間層を設けてなる、情報の記録・再生が可能な２層相変化型光情報記録媒体であって、第１情報層は、第１下部保護層、第１記録層、第１上部保護層、第１反射層、第１熱拡散層を含み、第２情報層は、第２下部保護層、第２記録層、第２上部保護層、第２反射層を含み、記録・再生のための光が入射される側から、第１基板、第１下部保護層、第１記録層、第１上部保護層、第１反射層、第１熱拡散層、中間層、第２下部保護層、第２記録層、第２上部保護層、第２反射層、第２基板の順に積層されていることを特徴とする請求項１〜９の何れかに記載の２層相変化型光情報記録媒体。
【請求項１１】
第１情報層の光透過率が、波長３５０〜７００ｎｍの光に対して４０〜７０％であることを特徴とする請求項１０記載の２層相変化型光情報記録媒体。
【請求項１２】
第１基板と第１下部保護層との間に透明層を設けることを特徴とする請求項１０又は１１記載の２層相変化型光情報記録媒体。
【請求項１３】
第１上部保護層と第１反射層との間及び／又は第２上部保護層と第２反射層との間にバリア層を設けることを特徴とする請求項１０〜１２の何れかに記載の２層相変化型光情報記録媒体。
【請求項１４】
第１基板の厚さが、１０〜６００μｍであることを特徴とする請求項１０〜１３の何れかに記載の２層相変化型光情報記録媒体。
【請求項１５】
請求項１〜１４の何れかに記載の多層相変化型光情報記録媒体の各情報層に対し、第１情報層側から波長３５０〜４５０ｎｍの光ビームを入射させて情報の記録再生を行なうことを特徴とする多層相変化型光情報記録媒体の記録再生方法。
【発明の詳細な説明】
【０００１】
【発明の属する技術分野】
本発明は、レーザーなどの光により情報の記録、再生などが行なわれる多層相変化型光情報記録媒体とその記録再生方法に関する。
【０００２】
【従来の技術】
ＣＤ−ＲＷなどの相変化型光ディスク（相変化型光情報記録媒体）は、一般的にプラスチックの基板の上に、相変化型材料からなる記録層を設け、その上に、記録層の光吸収率を向上させ、かつ熱拡散効果を有する反射層を形成したものを基本構成とするものであり、基板面側からレーザー光を入射して、情報の記録、再生を行なうものである。
相変化型材料は、レーザー光照射による加熱とその後の冷却によって、結晶状態と非晶質状態の間を相変化し、急速加熱後急冷すると非晶質となり、徐冷すると結晶化するものであり、相変化型光情報記録媒体は、この性質を情報の記録と再生に応用したものである。
また、光照射による加熱によって起る記録層の酸化、蒸散又は変形を阻止する目的で、通常、基板と記録層の間に下部保護層（下部誘電体層ともいう）、及び、記録層と反射層の間に上部保護層（上部誘電体層ともいう）が設けられている。更に、これらの保護層は、その厚さを調節することによって、記録媒体の光学特性の調節機能を有するものであり、下部保護層は、記録層への記録時の熱によって基板が軟化するのを防止する機能を併せ持つものである。
【０００３】
近年、コンピューター等で扱う情報量が増加したことによって、ＤＶＤ−ＲＡＭ、ＤＶＤ＋ＲＷのような、光ディスクの信号記録容量が増大し、信号情報の高密度化が進んでいる。現在のＣＤの記録容量は６５０ＭＢ程度で、またＤＶＤは４．７ＧＢ程度であるが、今後、更に高記録密度化の要求が高まることが予想される。
このような相変化型光情報記録媒体を用いて高記録密度化するやり方として、例えば使用するレーザー波長を青色光領域まで短波長化すること、或いは記録再生を行なうピックアップに用いられる対物レンズの開口数ＮＡを大きくして、光記録媒体に照射されるレーザー光のスポットサイズを小さくすることが提案されている。
情報記録媒体自体を改良して記録容量を高めるやり方として、基板の片面側に少なくとも記録層と反射層からなる情報層を２つ重ねて、これら情報層間を紫外線硬化樹脂等で接着して作成される２層相変化型光情報記録媒体が、例えば特許第２７０２９０５号公報、特開２０００−２１５５１６号公報、特開２０００−２２２７７７号公報、特開２００１−２４３６５５号公報等で提案されている。
【０００４】
この情報層間の接着部分である分離層（本発明においては中間層という）は、２つの情報層を光学的に分離する機能を有するもので、記録再生に用いるレーザー光がなるべく奥側の情報層に到達する必要があるため、その光をなるべく吸収しないような材料から構成されている。
これらの２層相変化型光情報記録媒体は、何れも第１情報層に特徴部を有するもので、単層相変化型光情報記録媒体の場合と同様に、第１保護層と第２保護層が設けられたものである。
この２層相変化型光情報記録媒体については、例えば「ＯＤＳ２００１　Ｔｅｃｈｎｉｃａｌ　Ｄｉｇｅｓｔ　Ｐ２２」にもあるように、学会などでも発表されているが、未だ多くの課題が存在している。
例えば、レーザー光照射側から見て手前側にある情報層（第１情報層）をレーザー光が十分に透過しなければ、奥側にある情報層（第２情報層）の記録層に情報を記録したりそれを再生したりできないので、第１情報層を構成する反射層をなくすか又は極薄にすること、或いは第１情報層を構成する記録層を極薄にすることが考えられる。
【０００５】
相変化型光情報記録媒体による記録は、記録層の相変化型材料にレーザー光を照射させて急冷することによって、結晶を非晶質に変化させてマークを形成して行なわれるため、反射層をなくすか又は厚さ１０ｎｍ程度と非常に薄くすると、熱拡散効果が小さくなるために、非晶質マークを形成することが困難になってしまう。
特に、ＣＤ−ＲＷなどの相変化型光情報記録媒体において一般的に用いられている材料の１つであるＳｂ−Ｔｅ共晶系記録材料は、Ｇｅ−Ｓｂ−Ｔｅ化合物系記録材料と比べて消去比が優れ、また高感度であるために、記録マークのアモルファス部の輪郭が明確であるという点で優れたものとして知られている。
しかしながら、Ｓｂ−Ｔｅ共晶系記録材料は、Ｇｅ−Ｓｂ−Ｔｅ化合物系記録材料に比べて材料の結晶化速度が速いので、非晶質化するには、より単時間で急冷しなければならず、即ち急冷構造をとることが必要な材料であり、反射層の薄い構造では、マーク形成が困難になる。
【０００６】
比較的熱伝導率が大きく光吸収率の小さな窒化物や炭化物等を用いて、反射層が担っていた熱拡散機能を補助する層（熱拡散層という）を反射層の上に設けるやり方が、単層相変化型光情報記録媒体に関する特開平８−５０７３９号公報など及び２層相変化型光情報記録媒体に関する特開２０００−２２２７７７号公報などで提案されており、このやり方は第１情報層を構成する反射層を薄くした場合に発生する前記のような欠点を解消するのに有効な方法であると考えられる。しかしながら、これら窒化物や炭化物等の材料は応力が大きいために、形成された熱拡散層にクラックが生じ易く、その結果、熱拡散層を設けた光ディスクでは充分なオーバーライト特性が得らないという問題が発生している。
また、２層相変化ディスクを初期化する場合、１層の光ディスクに比べて初期化工程に２倍の時間がかかってしまい、著しく効率が低下してしまう。
この問題を解決するために、特開平９−９１７００号公報では、レーザー光源を複数用いて、複数の記録層を同時に初期化する方法と、その初期化装置が提案されている。しかし、複数の記録層を同波長の光源を用いて初期化する場合、手前側に位置する記録層は、初期化波長において、レーザー光をある程度透過しなければ奥側の記録層を初期化することはできない。そのような場合では、手前側の記録層をフォーカスするのが困難となり初期化後の反射率に面内ばらつきが生じたり、透過した光が奥側の記録層の結晶化状態に影響を及ぼす可能性がある。
【０００７】
【発明が解決しようとする課題】
本発明は、情報層中の反射層が薄い場合でも、オーバーライト特性が優れ、かつ複数の記録層を確実に初期化できる多層相変化型光情報記録媒体及びその記録再生方法の提供を目的とする。
【０００８】
【課題を解決するための手段】
本発明者らは、前記従来技術の問題点を解決するために鋭意検討を重ねた結果、下記のような多層相変化型光情報記録媒体とその記録再生方法を見出した。
即ち、上記課題は、次の１）〜１５）の発明（以下、本発明１〜１５という）によって解決される。
１）　光の入射により結晶状態と非晶質状態との相変化を起して情報を記録しうる記録層を有する情報層がＮ層（Ｎ：２以上の整数）設けられた光情報記録媒体において、それぞれの情報層を、光が入射される側からみて、第１情報層、第２情報層、…第Ｎ情報層としたとき、第Ｎ情報層以外の、少なくとも１層の情報層が、下部保護層、記録層、上部保護層、反射層、熱拡散層の順に積層された層構成を有し、該熱拡散層は、酸化亜鉛を主成分とすることを特徴とする多層相変化型光情報記録媒体。
２）　熱拡散層が、Ｂ、Ａｌ、Ｇａ、Ｉｎのうちから選ばれる少なくとも１種を含有することを特徴とする１）記載の多層相変化型光情報記録媒体。
３）　熱拡散層が、Ａ（＝Ｂ、Ａｌ、Ｇａ、Ｉｎのうちから選ばれる１種）を、原子比において、０．０１≦Ａ／（Ｚｎ＋Ａ）≦０．１の範囲で含有することを特徴とする２）記載の多層相変化型光情報記録媒体。
４）　熱拡散層が、更にＸ（＝Ｃｒ又はＶ）を、原子比において、０．００５≦Ｘ／（Ｚｎ＋Ａ＋Ｘ）≦０．０５、の範囲で含有することを特徴とする２）又は３）記載の多層相変化型光情報記録媒体。
５）　熱拡散層の厚さが２０〜２００ｎｍであることを特徴とする１）〜４）の何れかに記載の多層相変化型光情報記録媒体。
６）　熱拡散層を有する情報層中の記録層が、ＳｂとＴｅを主体とし、Ａｇ、Ｉｎ、Ｇｅ、Ｓｅ、Ｓｎ、Ａｌ、Ｔｉ、Ｖ、Ｍｎ、Ｆｅ、Ｃｏ、Ｎｉ、Ｃｕ、Ｚｎ、Ｇａ、Ｂｉ、Ｓｉ、Ｄｙ、Ｐｄ、Ｐｔ、Ａｕ、Ｓ、Ｂ、Ｃ、Ｐのうちの少なくとも１種を含むことを特徴とする１）〜５）の何れかに記載の多層相変化型光情報記録媒体。
７）　熱拡散層を有する情報層中の記録層の厚さが、３〜１５ｎｍであることを特徴とする１）〜６）の何れかに記載の多層相変化型光情報記録媒体。
８）　熱拡散層を有する情報層中の反射層が、Ａｕ、Ａｇ、Ｃｕ、Ｗ、Ａｌ、Ｔａの少なくとも１種を主成分とする１）〜７）の何れかに記載の多層相変化型光情報記録媒体。
９）　熱拡散層を有する情報層中の反射層の厚さが、３〜２０ｎｍであることを特徴とする１）〜８）の何れかに記載の多層相変化型光情報記録媒体。
１０）　第１基板と第２基板の間に２つの情報層が設けられ、かつ２つの情報層の間に中間層を設けてなる、情報の記録・再生が可能な２層相変化型光情報記録媒体であって、第１情報層は、第１下部保護層、第１記録層、第１上部保護層、第１反射層、第１熱拡散層を含み、第２情報層は、第２下部保護層、第２記録層、第２上部保護層、第２反射層を含み、記録・再生のための光が入射される側から、第１基板、第１下部保護層、第１記録層、第１上部保護層、第１反射層、第１熱拡散層、中間層、第２下部保護層、第２記録層、第２上部保護層、第２反射層、第２基板の順に積層されていることを特徴とする１）〜９）の何れかに記載の２層相変化型光情報記録媒体。
１１）　第１情報層の光透過率が、波長３５０〜７００ｎｍの光に対して４０〜７０％であることを特徴とする１０）記載の２層相変化型光情報記録媒体。
１２）　第１基板と第１下部保護層との間に透明層を設けることを特徴とする１０）又は１１）記載の２層相変化型光情報記録媒体。
１３）　第１上部保護層と第１反射層との間及び／又は第２上部保護層と第２反射層との間にバリア層を設けることを特徴とする１０）〜１２）の何れかに記載の２層相変化型光情報記録媒体。
１４）　第１基板の厚さが、１０〜６００μｍであることを特徴とする１０）〜１３）の何れかに記載の２層相変化型光情報記録媒体。
１５）　１）〜１４）の何れかに記載の多層相変化型光情報記録媒体の各情報層に対し、第１情報層側から波長３５０〜４５０ｎｍの光ビームを入射させて情報の記録再生を行なうことを特徴とする多層相変化型光情報記録媒体の記録再生方法。
【０００９】
以下、上記本発明について詳しく説明する。
本発明は、基板上にＮ層（Ｎ：２以上の整数）の情報層が設けられ、該情報層が光照射によって結晶状態と非晶質状態との間を相変化する材料からなる記録層を有し、かつ各情報層の間に中間層を設けてなる、情報の記録再生が可能な多層相変化型光情報記録媒体に係るものであって、記録再生用の光が入射される側からみて、最も奥側に形成された情報層以外の、少なくとも１つの情報層が、順に下部保護層、記録層、上部保護層、反射層及び熱拡散層で構成され、該熱拡散層が酸化亜鉛を主成分とすることを特徴とするものである。ここで、主成分とは、全体の５０重量％以上を占めることを意味する。
下部保護層、相変化型記録材料からなる記録層、上部保護層及び反射層については、従来公知の技術が適用可能であるが、本発明の多層相変化型光情報記録媒体の特徴とするところは、熱拡散層に特定な材料を用いたことによって本発明の前記課題を解決した点にある。
【００１０】
ここで、複数ある情報層のうち、光入射側からみて最も奥側に形成される情報層については、光を透過させる必要はなく、従って反射層を厚くできるので熱拡散層を設ける必要はない。また、もし最も奥側の情報層に熱拡散層を設ける場合には、熱拡散層を構成する材料として上記のような酸化亜鉛を主成分とする材料を用いる必要はない。
反射層の材料としては、従来からＡｇ系材料が多層相変化型光情報記録媒体用の好ましい材料として知られている。これは、例えばＩＳＯＭ２００１　Ｔｅｃｈｎｉｃａｌ　Ｄｉｇｅｓｔ　Ｐ２０２に記載されているように、青色波長領域でも屈折率ｎが０．５以下と小さく光吸収を小さく抑えることができるためである。
【００１１】
【発明の実施の形態】
以下、本発明に係る多層相変化型光情報記録媒体について詳細に説明する。
図１は、本発明の一実施形態に係る２層相変化型光情報記録媒体の概略断面図である。第１基板３の上に、第１情報層１、中間層４、第２情報層２、第２基板５を順次積層した構造からなるものである。
第１情報層１は、第１下部保護層１１、第１記録層１２、第１上部保護層１３、第１反射層１４、第１熱拡散層１５からなり、第２情報層２は、第２下部保護層２１、第２記録層２２、第２上部保護層２３、第２反射層２４からなる。なお、本発明の第１情報層１及び第２情報層２は、上記層構成に何ら限定されるものではない。
また、図２に、本発明の他の実施形態に係る２層相変化型光情報記録媒体の概略断面図を示すが、図のように、第１上部保護層１３と第１反射層１４との間、及び／又は第２上部保護層２３と第２反射層２４との間に、第１バリア層１６、第２バリア層２５を設けても構わない。
また、第１基板３と第１下部保護層１１との間に透明層６を設けてもよい。このような透明層６は、第１基板３に厚さの薄いシート状物を用い、製法が図１の光情報記録媒体とは相違するときに設けられる。
【００１２】
第１基板３は、記録再生のために照射する光を透過する必要があり、当該技術分野において従来知られているものが用いられる。
その材料としては、通常ガラス、セラミックス、樹脂等が用いられるが、特に成形性やコストの点で樹脂が好適である。
樹脂としては、例えばポリカーボネート樹脂、アクリル樹脂、エポキシ樹脂、ポリスチレン樹脂、アクリロニトリル−スチレン共重合体樹脂、ポリエチレン樹脂、ポリプロピレン樹脂、シリコーン系樹脂、フッ素系樹脂、ＡＢＳ樹脂、ウレタン樹脂などが挙げられるが、成形性、光学特性、コストの点で優れたポリカーボネート樹脂やポリメチルメタクリレート（ＰＭＭＡ）などのアクリル系樹脂が好ましい。
第１基板３の膜を形成する面には、必要に応じて、レーザー光のトラッキング用のスパイラル状又は同心円状の溝などであって、通常グルーブ部及びランド部と称される凹凸パターンが形成されていてもよく、このような溝は通常射出成形法又はフォトポリマー法などによって形成される。
また、第１基板３の厚さは、１０〜６００μｍ程度が好ましい。
第２基板５の材料としては、第１基板３と同様の材料を用いても良いが、記録再生光に対して不透明な材料を用いても良く、第１基板３とは、材質や溝形状が異なっても良い。第２基板５の厚さは、特に限定されないが、第１基板の厚さとの合計が１．２ｍｍになるような厚さを選択することが好ましい。
【００１３】
中間層４、透明層６は、記録再生のために照射する光の波長における光吸収が小さいことが好ましく、材料としては、成形性、コストの点で樹脂が好適であり、紫外線硬化性樹脂、遅効性樹脂、熱可塑性樹脂などを用いることができる。
第２基板５、中間層４には、第１基板３と同様に、射出成形又はフォトポリマー法などによって、グルーブ、案内溝などの凹凸パターンが形成されてもよい。中間層４は、記録再生を行なう際に、ピックアップが第１情報層と第２情報層とを識別し光学的に分離できるようにするための層であり、その厚さは１０〜５０μｍが好ましい。１０μｍより薄いと、層間クロストークが生じ、また５０μｍより厚いと、第２記録層を記録再生する際に球面収差が発生し、記録再生が困難になる傾向がある。また、透明層６の厚さは特に限定されないが、図１のような透明層６を設けない製法により作成した光情報記録媒体の最適な第１基板３の厚さと、製法の異なる図２のような光情報記録媒体の基板３と透明層６の厚さの合計が、同程度となるように、第１基板３と透明層６との厚さを調整する必要がある。
例えば、ＮＡ＝０．８５の場合であって、図１の光情報記録媒体の第１基板３の厚さが１００μｍのときに良好な記録・消去性能が得られたとすると、図２の光情報記録媒体の第１基板３の厚さが５０μｍならば、透明層の厚さを５０μｍとすることが好ましい。
【００１４】
第１記録層１２と第２記録層２２の材料としては、光照射による加熱と冷却によって、結晶と非晶質の間を相変化する材料であれば特に限定されず、当該技術分野において従来知られているものが適用される。
例えば、Ｇｅ−Ｔｅ系、Ｇｅ−Ｔｅ−Ｓｂ系、Ｇｅ−Ｓｎ−Ｔｅ系などのカルコゲン系合金、及びＳｂ−Ｔｅ共晶系材料を挙げることができるが、記録（非晶質化）感度・速度、及び消去比の点で、Ｓｂ−Ｔｅ共晶系材料が特に好ましい。これらの記録層材料には更なる性能向上、信頼性向上などを目的として、Ａｇ、Ｉｎ、Ｇｅ、Ｓｅ、Ｓｎ、Ａｌ、Ｔｉ、Ｖ、Ｍｎ、Ｆｅ、Ｃｏ、Ｎｉ、Ｃｕ、Ｚｎ、Ｇａ、Ｂｉ、Ｓｉ、Ｄｙ、Ｐｄ、Ｐｔ、Ａｕ、Ｓ、Ｂ、Ｃ、Ｐなどの他の元素や不純物を添加することができる。
これらの記録層は、各種気相成長法、例えば真空蒸着法、スパッタリング法、プラズマＣＶＤ法、光ＣＶＤ法、イオンプレーティング法、電子ビーム蒸着法などによって形成できるが、中でもスパッタリング法が、量産性、膜質等に優れている。スパッタリング法は、一般にアルゴンなどの不活性ガスを流しながら成膜を行なうが、その際、酸素、窒素などを混入させながら、反応スパッタリングさせてもよい。
第１記録層１２の厚さは、特に限定されないが、３〜１５ｎｍであることが好ましい。３ｎｍ未満では、均一な膜にするのが困難となる傾向があり、１５ｎｍより厚くなると、光透過率が低下してしまう傾向があるので好ましくない。
第２記録層２２の厚さも、特に限定されないが、３〜２０ｎｍであることが好ましい。３ｎｍ未満では、均一な膜にするのが困難となる傾向があり、２０ｎｍより厚くなると、記録感度が低下してしまう傾向があるので好ましくない。
【００１５】
第１反射層１４、第２反射層２４は、入射光を効率良く使い、冷却速度を向上させて非晶質化し易くするなどの機能を有するものであり、そのために通常熱伝導率の高い金属が用いられ、例えば、Ａｕ、Ａｇ、Ｃｕ、Ｗ、Ａｌ、Ｔａなど、又はそれらの合金などを用いることができる。また、添加元素としては、Ｃｒ、Ｔｉ、Ｓｉ、Ｐｄ、Ｔａ、Ｎｄ、Ｚｎなどが使用される。
中でもＡｇ系材料は、青色波長領域でも屈折率が小さく、ｎが０．５以下で、光吸収を小さく抑えることができるので、本発明のような多層光情報記録媒体の反射層、特に第１情報層の反射層に用いる材料として好ましいものである。
反射層の製法は、前記記録層の場合と同様である。
第１情報層１は高い光透過率が必要とされるため、第１反射層１４は、屈折率が低く、熱伝導率の高いＡｇ又はその合金を用いることが好ましく、また、厚さは、３〜２０ｎｍ程度であることが好ましい。３ｎｍ未満にすると、厚さが均一で緻密な膜を作ることが困難になる。２０ｎｍより厚いと、光透過率が減少し、第２情報層２の記録再生が困難になる。
また、第２情報層２を構成する第２反射層２４は、厚さ５０〜２００ｎｍ、好適には８０〜１５０ｎｍとするのがよい。５０ｎｍ未満になると繰り返し記録特性が低下し、２００ｎｍより厚くなると感度の低下を生じる傾向があるので、好ましくない。
【００１６】
第１下部保護層１１と第２下部保護層２１及び第１上部保護層１３と第２上部保護層２３の機能と材質は、単層相変化型光情報記録媒体の場合と同様であり、第１記録層１２と第２記録層２２の劣化変質を防ぎ、接着強度を高め、かつ記録特性を高めるなどの作用を有するものである。
その材料としては、ＳｉＯ、ＳｉＯ２、ＺｎＯ、ＳｎＯ２、Ａｌ２Ｏ３、ＴｉＯ２、Ｉｎ２Ｏ３、ＭｇＯ、ＺｒＯ２などの金属酸化物；Ｓｉ３Ｎ４、ＡｌＮ、ＴｉＮ、ＺｒＮなどの窒化物；ＺｎＳ、Ｉｎ２Ｓ３、ＴａＳ４などの硫化物；ＳｉＣ、ＴａＣ、Ｂ４Ｃ、ＷＣ、ＴｉＣ、ＺｒＣなどの炭化物；ダイヤモンドライクカーボン；或いは、それらの混合物が挙げられる。
これらの材料は、単体で保護層とすることもできるが、互いの混合物としてもよい。また、必要に応じて不純物を含んでもよい。
保護層の融点は記録層よりも高いことが必要である。具体的には、ＺｎＳとＳｉＯ２との混合物が最も好ましいと考えられている。
保護層の製法は、前記記録層の場合と同様である。
【００１７】
第１下部保護層１１と第２下部保護層２１の厚さは、それぞれ６０〜２００ｎｍであることが好ましい。６０ｎｍ未満であると、記録時の熱によって、第１基板又は中間層が変形してしまう恐れがある。２００ｎｍより厚いと、量産性に問題が生じてくる傾向がある。これらの範囲で、最適な反射率になるように、膜厚の設計を行なう。
また、第１上部保護層１３と第２上部保護層２３の膜厚は、それぞれ３〜４０ｎｍであることが好ましい。３ｎｍ未満になると記録感度が低下し、４０ｎｍより厚くなると放熱効果が得られなくなる傾向がある。
【００１８】
本発明の多層相変化型光情報記録媒体は、上部保護層と反射層との間にバリア層１６、２５を設けていても構わない。前述のように、反射層としては、Ａｇ合金、保護層としては、ＺｎＳとＳｉＯ２との混合物が最も好ましいが、この２層が隣接した場合、保護層中の硫黄が反射層のＡｇを腐食させる可能性があり、保存信頼性が低下する恐れがある。この不具合を無くすために、反射層にＡｇ系を用いた場合には、バリア層を設けるのが好ましい。バリア層は、硫黄を含まず、かつ融点を記録層よりも高くする必要があり、具体的にはＳｉＯ、ＺｎＯ、ＳｎＯ２、Ａｌ２Ｏ３、ＴｉＯ２、Ｉｎ２Ｏ３、ＭｇＯ、ＺｒＯ２などの酸化物；Ｓｉ３Ｎ４、ＡｌＮ、ＴｉＮ、ＺｒＮなどの窒化物；ＺｎＳ、Ｉｎ２Ｓ３、ＴａＳ４などの硫化物；ＳｉＣ、ＴａＣ、Ｂ４Ｃ、ＷＣ、ＴｉＣ、ＺｒＣなどの炭化物；或いは、それらの混合物が挙げられる。
これらのバリア層は、レーザー波長での吸収率が小さいことが望まれる。
バリア層の製法は、前記記録層の場合と同様である。
バリア層の膜厚は、２〜１０ｎｍであることが好ましい。２ｎｍ未満になると、Ａｇの腐食を防止する効果が得られなくなり、保存信頼性が低下する。１０ｎｍより厚くなると、放熱効果が得られなくなる傾向がある。
【００１９】
第１熱拡散層１５としては、レーザー照射された記録層を急冷させるために、熱伝導率が大きいことが望まれる。また、奥側の情報層を記録再生できるように、レーザー波長での吸収率が小さいことも望まれる。
熱拡散層は本発明の特徴部であり、酸化亜鉛を主成分とする材料を用いることによって上記の機能を発揮し、オーバーライト特性を向上させることができる。また、酸化亜鉛にＢ、Ａｌ、Ｇａ、Ｉｎのうちから選ばれる少なくとも１種の元素を添加することにより、熱伝導性、光透過性を向上させることができ、更に、その添加量を調整することによって、良好に初期化を行なうことができる。
Ｂ、Ａｌ、Ｇａ、ＩｎをＡとした場合、Ａは、原子比において０．０１≦Ａ／（Ｚｎ＋Ａ）≦０．１の範囲で含まれていることが好ましい。これよりも少ないと熱伝導率や成膜速度が低下してしまい、多いと光透過率が低下してしまう。
【００２０】
また、更なる特性の向上、信頼性の向上などを目的として、Ｃｒ又はＶを添加することができる。これらの添加元素をＸとすると、Ｘは、０．００５≦Ｘ／（Ｚｎ＋Ａ＋Ｘ）≦０．０５の範囲で含まれているのが好ましい。これより少ないと効果が得られなくなる傾向にあるし、多いと消衰係数が大きくなり、光透過率が減少してしまう。
消衰係数は、情報の記録再生に用いるレーザー光の波長において、１．０以下であることが好ましく、更に０．５以下であることがより好ましい。１．０より大きいと第１情報層での吸収率が増大し、第２情報層の記録再生が困難になる。
熱拡散層の製法は、前記記録層の場合と同様である。
第１熱拡散層１５の膜厚は、２０〜２００ｎｍが好ましい。２０ｎｍより薄いと放熱効果が得られなくなる。２００ｎｍより厚いと、応力が大きくなり、繰り返し記録特性が低下するばかりでなく、量産性にも問題が生じる。
【００２１】
図３は、酸化亜鉛に対するＡｌのドープ量を変化させて成膜した、厚さ２００ｎｍの膜の光透過率の波長依存性を示す図である。図３から、ドープ量が多くなるに従って長波長側の光透過率が減少することが分る。このことを利用して、第１情報層を初期化する際に、従来から初期化で多く用いられている８１０ｎｍの波長のレーザーよりも長波長のレーザーを用いれば、第２情報層への透過が殆ど無いので低パワーでムラなく初期化を行なうことが出来る。そして第２情報層の初期化には、従来の８１０ｎｍのレーザーを用いれば、第１情報層で吸収される量が少ないので、低パワーで良好に初期化を行なうことが出来る。
また、本発明の２層相変化型光情報記録媒体の第１情報層１は、記録・再生に用いるレーザー光波長（例えば３５０〜７００ｎｍ）での光透過率が４０〜７０％であることが好ましく、更には４５〜６０％であることが好ましい。
初期化後に記録を行なった２層相変化型光情報記録媒体では、記録層がアモルファス状態である面積が結晶状態である面積よりも小さいので、アモルファスでの光透過率は結晶状態での光透過率より小さくても構わない。
【００２２】
以下、本発明の多層相変化型光情報記録媒体の製造方法について説明する。
本発明に係る２層相変化型光情報記録媒体の製造方法の一つは、成膜工程、初期化工程、貼り合わせ工程からなり、基本的にはこの順に各工程を行なう。図４に示すのが、この方法により製造した２層相変化型光情報記録媒体の概略断面図であり、第１基板３、第２基板５にグルーブが形成されている。
成膜工程としては、第１基板３のグルーブが設けられた面に第１情報層１を形成したものと、第２基板５のグルーブが設けられた面に第２情報層２を形成したものを別途作成する。
第１情報層１、第２情報層２のそれぞれを構成する各層の成膜方法は、記録層のところで述べた通りである。
【００２３】
初期化工程は、第１情報層１、第２情報層２に対して、レーザー光などのエネルギー光を全面に照射することにより、初期化即ち記録層の結晶化を行う。
初期化工程の際にレーザー光エネルギーにより膜が浮いてきてしまう恐れがある場合には、初期化工程の前に、第１情報層及び第２情報層の上にＵＶ樹脂などをスピンコートし紫外線を照射して硬化させ、オーバーコートを施しても良い。次に、以上のようにして初期化された、第１基板３の面上に第１情報層１を形成したものと、第２基板５の面上に第２情報層２を形成したものとを、第１情報層１と第２情報層２とを向かい合わせながら、中間層４を介して貼り合わせる。例えば、何れか一方の膜面に中間層となる紫外線硬化性樹脂をスピンコートし、膜面同士を向かい合わせて両基板を加圧、密着させた上で、紫外線を照射して樹脂を硬化させることができる。
なお、上記貼り合わせ工程を行なった後に、第１基板側から、第１情報層、第２情報層を初期化しても構わない。
【００２４】
次に、図２に示すような本発明に係る２層相変化型光情報記録媒体を製造するための他の方法について説明する。この方法は、第一成膜工程、中間層形成工程、第二成膜工程、基板貼り合わせ工程、及び初期化工程からなり、基本的にこの順に各工程を行う。
図５に示すのが、この方法により製造した２層相変化型光情報記録媒体の概略断面図であり、中間層４、第２基板５にグルーブが形成されている。
第一成膜工程として、第２基板５上の案内溝の設けられた面に第２情報層２を成膜する。成膜方法は、前述の通りである。
中間層形成工程として、第２情報層２上に案内溝を有する中間層４を形成する。例えば、第２情報層２上の全面に紫外線硬化性樹脂を塗布し、紫外線を透過することのできる材料で作られたスタンパを押し当てたまま紫外線を照射して硬化させれば、溝を形成することができる。
第二成膜工程として、中間層４上に第１情報層１を成膜する。成膜方法は前述の通りである。
【００２５】
基板貼り合わせ工程として、第１情報層１と第１基板３を、透明層６を介して貼り合わせる。例えば、第１情報層１上、又は第１基板３上に、透明層６の材料である紫外線硬化性樹脂をスピンコートし、第１情報層１と第１基板３とを貼り合わせてから紫外線を照射し硬化させて形成することができる。また、透明層６を形成せずに、第１基板３の材料である樹脂を第１情報層１上に塗布し硬化させることによって、第１基板３を形成してもよい。
初期化工程として、透明層６側から、第１情報層１及び第２情報層２に対して、レーザー光などのエネルギー光を全面に照射することにより、初期化即ち記録層の結晶化を行う。第２情報層２に対しては、中間層４の形成工程直後に初期化を行なっても何ら問題はない。
【００２６】
次に、図６に示されるような、３つの情報層を有する相変化型光情報記録媒体の製造は、次のような工程順で行なわれる。
第一成膜工程（第１基板に第１情報層、第２基板に第３情報層を成膜）→中間層形成工程（第２基板の第３情報層の上に第２中間層を形成する）→第二成膜工程（第２基板の中間層の上に第２情報層を成膜）→密着工程（第１基板と第２基板を第１情報層と第２情報層を向かい合わせながら、第１中間層を介して貼り合わせる）→初期化工程。
なお初期化工程は、各情報層を成膜した直後でもよい。
次に、図７に示されるような、３つの情報層を有する相変化型光情報記録媒体の製造は、次のような工程順で行なわれる。
第一成膜工程（第３情報層を成膜）→第一中間層形成工程（第２中間層を形成）→第二成膜工程（第２情報層を成膜）→第二中間層形成工程（第１中間層を形成）→第三成膜工程（第１情報層を成膜）→第１基板貼り合わせ工程（透明層を介して貼り合わせる）→初期化工程
なお、初期化工程は、第３情報層については第一成膜工程後又は第２中間層形成直後、第２情報層については第二成膜工程後又は第１中間層形成直後、第１情報層については第三成膜工程後でもよい。
【００２７】
【実施例】
以下、実施例を挙げて本発明を更に詳細に説明するが、本発明はこれらの実施例により何ら限定されるものではない。
【００２８】
実施例１
予備実験として、ガラス基板上に熱拡散層に用いられる酸化亜鉛のターゲットを、Ｂａｌｚｅｒｓ社製枚葉スパッタ装置を用いてスパッタし、厚さ２００ｎｍ程度の膜を設けた。その際、ＡｒとＯ２の混合ガスをスパッタガスとして、Ａｒガス流量を一定にしたままＯ２ガス流量を変えながらスパッタを行ない、薄膜の電気抵抗率が最も低くなるＯ２ガス流量を求めた。電気抵抗率の測定は四端子法を用いた。
直径１２ｃｍ、厚さ０．６ｍｍで表面に連続溝によるトラッキングガイド用の凹凸を持つポリカーボネート樹脂からなる第１基板上に、ＺｎＳ・ＳｉＯ２からなる厚さ１２０ｎｍの第１下部保護層、Ｇｅ４Ａｇ１Ｉｎ３Ｓｂ７０Ｔｅ２２からなる厚さ６ｎｍの第１記録層、ＺｎＳ・ＳｉＯ２からなる厚さ１５ｎｍの第１上部保護層、Ａｇ−Ｐｄ−Ｃｕからなる厚さ１０ｎｍの第１反射層、表１に示す各材料からなる厚さ１２０ｎｍの第１熱拡散層の順にＡｒガス雰囲気中のスパッタ法により製膜した。酸化亜鉛を用いた熱拡散層に関しては、予備実験で求めた流量のＡｒとＯ２の混合ガスを用いた。
また、第１基板と同様の基板を第２基板として、その上にＡｌ−Ｔｉからなる厚さ１２０ｎｍの第２反射層、ＺｎＳ・ＳｉＯ２からなる厚さ２０ｎｍの第２上部保護層、Ｇｅ４Ａｇ１Ｉｎ３Ｓｂ７０Ｔｅ２２からなる厚さ１２ｎｍの第２記録層、ＺｎＳ・ＳｉＯ２からなる厚さ１３０ｎｍの第２下部保護層の順にＡｒガス雰囲気中のスパッタ法により製膜した。ここで、第１情報層の波長４０５ｎｍでの光透過率を、ＳＨＩＭＡＤＺＵ製分光光度計を用いて第１基板側から測定した。
次に、第１情報層、第２情報層に対して、それぞれ第１基板側、第２情報層膜面側からレーザー光を照射させ、初期化処理を行なった。ここでまた、第１情報層の波長４０５ｎｍでの光透過率を測定した。
次に、第１情報層の膜面上に紫外線硬化樹脂を塗布し、その上に第２基板を第２情報層面側を下にして乗せ、スピンコートして貼り合わせた後、第１基板側から紫外線を照射して紫外線硬化樹脂を硬化させることにより中間層を形成し、２つの情報層を有するサンプル１−１〜１−４の２層相変化型光ディスクを作成した。中間層の厚さは３０μｍとした。なお、サンプル１−１は実施例、サンプル１−２〜１−４は比較例である。
【００２９】
作成された各ディスクについて次の条件で記録した。
レーザー波長：４０５ｎｍ
ＮＡ：０．６５
線速：６．０ｍ／ｓ
トラックピッチ：０．４０μｍ
線密度０．１８μｍ／ｂｉｔでの第１情報層、第２情報層のジッター、及び、１０００回オーバーライト後の第１情報層、第２情報層のジッターを測定した。
各サンプルの測定結果を表１に示す。
本発明に係る２層相変化型光ディスクであるサンプル１−１は、熱拡散層に酸化亜鉛を用いており、光透過率は４０％を越え、１回記録後のジッター値は第１情報層、第２情報層共に９％以下となり、光ディスクとして優れていることが分った。サンプル１−２は、熱拡散層に窒化アルミニウムを用いているが、１２０ｎｍの厚さで成膜したところ、目に見えるクラックが多発してしまい、記録再生を行なうことができなかった。サンプル１−３、１−４は、熱拡散層にそれぞれ炭化珪素、酸化チタンを用いたが、第１情報層の光透過率が４０％以下となり、第２情報層の感度が悪く、ジッター値も大きく、１０００回書き換えすることはできなかった。以上の結果から、第１情報層の熱拡散層の材料として酸化亜鉛が好ましいことが確認された。
【００３０】
【表１】
2004095092.tif 000003
【００３１】
実施例２
本実施例に用いた熱拡散層のターゲットは、酸化亜鉛を主体とし、表２の「ドープ元素Ａ」欄に示す元素が「Ａ／（Ｚｎ＋Ａ）」欄に示す原子比で添加されている。これらのターゲットを熱拡散層に用いた点以外は、実施例１と同様にして、サンプル２−１〜２−９の２層相変化型光ディスクを作成した。
作成された各サンプルに対して実施例１と同条件で記録を行い、第１情報層、第２情報層のジッター、及び１０００回オーバーライト後の第１情報層、第２情報層のジッターを測定した。
サンプル１−１と比較すると、Ｂ、Ａｌ、Ｇａ、Ｉｎを、０．０１〜０．１の範囲の原子比で添加することによって、１０００回書き換え後のジッターが低下し、オーバーライト特性が向上することが分った。サンプル２−８は、Ａｌの添加量が０．００５であり、Ａｌが含まれていないサンプル１−１とジッター値も同程度であり、Ａｌ添加による効果は見られなかった。反対に、サンプル２−９は、Ａｌの添加量は０．２であり、光透過率も低下し、第１情報層のオーバーライト特性も低下した。しかし、比較例であるサンプル１−２〜１−４と比べると透過率は大きく、１０００回繰り返し記録後のジッター値も大きいながらも測定可能であったから、熱拡散層に酸化亜鉛を主成分とする材料を用いたことによる本発明の効果は得られていると考えられる。
以上の結果から、ドープ元素Ａの割合は０．０１≦Ａ／（Ｚｎ＋Ａ）≦０．１の範囲が好ましいことが分る。
また、その他の試作実験からも、第１情報層の記録層の膜厚が３〜１５ｎｍ、反射層の膜厚が３〜２０ｎｍ、熱拡散層の膜厚が２０〜２００ｎｍの範囲であると、第１情報層、第２情報層ともに良好な記録再生ができ、また、第２情報層を良好に記録再生するためには、第１情報層の光透過率が４０％以上必要であることが確認された。
【００３２】
【表２】
2004095092.tif 000004
【００３３】
実施例３
本実施例に用いた熱拡散層のターゲットは、酸化亜鉛を主体とし、Ａｌ及び、Ｃｒ又はＶが含まれており、Ａｌは、原子比においてＡｌ／（Ｚｎ＋Ａｌ＋Ｘ）＝０．０５（Ｘ：Ｃｒ、Ｖ）の割合で含まれている。Ｃｒ又はＶの含有量（原子比）は、表３の「Ｘ／（Ｚｎ＋Ａｌ＋Ｘ）」欄に示す通りである。
これらのターゲットを熱拡散層に用いた点以外は、実施例１と同様にしてサンプル３−１〜３−６の２層相変化型光ディスクを作成した。
作成された各サンプルに対して実施例１と同条件で記録を行い、第１情報層、第２情報層のジッターを測定した。更に保存信頼性を調べるため、初期記録した各サンプルを８０℃８５％ＲＨで３００時間保存した後、初期記録マークの３Ｔ再生信号のジッターを測定した。
各サンプルの測定結果を表３に示す。Ｃｒ又はＶを０．００５〜０．０５の範囲の原子比で添加したサンプル３−１〜３−４、及びＶを０．１添加したサンプル３−５は、無添加のサンプル３−６に比べて、第１情報層の保存後のジッター値が小さく、光ディスクとして優れていることが分った。しかし、サンプル３−５は、光透過率が低下し、第２情報層のジッター値が増大している。以上の結果から、ドープ元素Ｘの割合は、０．００５≦Ｘ／（Ｚｎ＋Ａ＋Ｘ）≦０．０５の範囲が好ましいことが分る。
【００３４】
【表３】
2004095092.tif 000005
【００３５】
実施例４
第１反射層にＡｇを用い、第１上部保護層と第１反射層との間に第１バリア層として膜厚３ｎｍのＳｉＣを設けた点以外は、実施例２のサンプル２−２と同様にして、実施例であるサンプル４−１の２層相変化型光ディスクを作成した。
また、バリア層を設けない点以外は、サンプル４−１と同様にして、比較例であるサンプル４−２を作成した。
作成された各サンプルに対して実施例１と同条件で記録を行い、第１情報層、第２情報層のジッターを測定した。更に保存信頼性を調べるため、初期記録した各サンプルを８０℃８５％ＲＨで３００時間保存した後、初期記録マークの３Ｔ再生信号のジッターを測定した。結果は表４に示すとおりであり、第１反射層にＡｇを用いた場合、バリア層を設けたサンプルは、保存後のジッターも良好で、光ディスクとして優れていることが分った。
【００３６】
【表４】
2004095092.tif 000006
【００３７】
実施例５
直径１２ｃｍ、厚さ１．１ｍｍで表面に連続溝によるトラッキングガイド用の凹凸を持つポリカーボネート樹脂からなる第２基板上に、Ａｌ−Ｔｉからなる厚さ１２０ｎｍの第２反射層、ＺｎＳ・ＳｉＯ２からなる厚さ２０ｎｍの第２上部保護層、Ｇｅ４Ａｇ１Ｉｎ３Ｓｂ７０Ｔｅ２２からなる厚さ１２ｎｍの第２記録層、ＺｎＳ・ＳｉＯ２からなる厚さ１３０ｎｍの第２下部保護層の順にＡｒガス雰囲気中のスパッタ法により製膜し、第２情報層を形成した。
この第２情報層上に、樹脂を塗布し、２Ｐ（ｐｈｏｔｏ　ｐｏｌｙｍｅｒｉｚａｔｉｏｎ）法によって、連続溝によるトラッキングガイド用の凹凸を持つ中間層を形成した。中間層の厚さは３０μｍとした。
更にその上に、サンプル２−２と同様のターゲットを用いて厚さ１２０ｎｍの第１熱拡散層を設け、Ａｇ−Ｐｄ−Ｃｕからなる厚さ１０ｎｍの第１反射層、ＺｎＳ・ＳｉＯ２からなる厚さ１５ｎｍの第１上部保護層、Ｇｅ４Ａｇ１Ｉｎ３Ｓｂ７０Ｔｅ２２からなる厚さ６ｎｍの第１記録層、ＺｎＳ・ＳｉＯ２からなる厚さ１２０ｎｍの第１下部保護層の順にＡｒガス雰囲気中のスパッタ法で製膜し、第１情報層を形成した。熱拡散層に関しては、ＡｒとＯ２の混合ガスをスパッタガスとし、電気伝導率、光透過率が大きくなるＡｒガスとＯ２ガスの比で成膜を行なった。
更に第１情報層膜面上に、直径１２ｃｍ、厚さ５０μｍのポリカーボネートフィルムからなる第１基板を、４５μｍの厚さの両面粘着シートからなる透明層を介して貼り合わせ、２層相変化型光ディスクを作成した。
また、これとは別に、光透過率測定用として、厚さ１．１ｍｍの基板に第１情報層と透明層、第１基板を同様に設け、第１基板側からの光透過率を測定した。本実施例の光ディスクの、第１情報層の初期化前の光透過率は、波長４０５ｎｍで４８％、波長８１０ｎｍで４５％、波長１０６０ｎｍで２０％であった。
【００３８】
次に、本実施例の２層相変化型光ディスクに対して、２つのレーザーを持つ２層媒体用初期化装置を用いて、初期化を行なった。本実施例で用いた初期化装置の構成を図８に模式的に示す。この初期化装置は、半導体レーザーと対物レンズから構成される光ヘッドが、２つ設けられている。２つの光ヘッドは、それぞれ波長１０６０ｎｍ及び８１０ｎｍの発光がなされる半導体レーザーとフォーカシング機能を持つ光学系装置とを組み合わせて構成されている。スピンドルモータによって光ディスクを回転させながら、内周から外周へ２つの光ヘッドが移動し（図の矢印の方向）初期化を行なう。
本実施例では、第１情報層に対して波長１０６０ｎｍのレーザーを、第２情報層に対して波長８１０ｎｍのレーザーを用い、線速度３ｍ／ｓｅｃ、光ヘッドの外周への送りピッチ３５μｍ／回転で初期化を行なった。
また、光透過率測定用のディスクも同様に、波長１０６０ｎｍで初期化した後、４０５ｎｍでの光透過率を測定したところ、５１％であった。
初期化された２層光ディスクの各情報層の信号をオシロスコープで観察した。ＲＦ信号は、各層とも変動が少なく良好であった。これは、第１情報層に本発明の熱拡散層を用いたことで、波長１０６０ｎｍでの光透過率が小さくなり、第１情報層は、波長１０６０ｎｍのレーザーでフォーカスが外れることなく、効率よく初期化できたことによると考えられる。また、反対に波長８１０ｎｍでの第１情報層の光透過率が大きいために、第２情報層を波長８１０ｎｍのレーザーで初期化するときの光量損失が少なく、効率よく初期化できたことによると考えられる。
【００３９】
上記のようにして作成したそれぞれの媒体について次の条件で記録を行った。
レーザー波長：４０５ｎｍ
ＮＡ：０．８５
線速：６．５ｍ／ｓ
トラックピッチ：０．３２μｍ
線密度０．１６μｍ／ｂｉｔでの第１情報層、第２情報層のジッター、及び、１０００回オーバーライト後の第１情報層、第２情報層のジッターを測定したところ、第１情報層、第２情報層ともに良好に記録再生を行なうことができた。
また、その他の試作実験からも、ＮＡ＝０．８５のピックアップで記録再生を行なう場合に、第２情報層を良好に記録再生するためには、第１情報層の光透過率が４０％以上必要であることが確認された。
以上のことから、本発明の光ディスクは、記録再生を行なう対物レンズの開口数ＮＡが変化した場合でも、第１基板の厚さを１０〜６００μｍの範囲で調整することによって、良好に記録再生を行なうことが出来る。また、本発明の光ディスクは、確実にかつ良好に初期化できることが分った。
【００４０】
【発明の効果】
本発明１〜３によれば、オーバーライト特性の優れた多層相変化型光情報記録媒体を提供できる。
本発明４によれば、更に保存信頼性の優れた多層相変化型光情報記録媒体を提供できる。
本発明５〜９によれば、それぞれの層の反射率、記録感度及び光透過率（第Ｎ層をのぞく）を、記録、消去、再生条件に合わせて最適化することができ、全情報層の記録再生特性が優れた多層相変化型光情報記録媒体を提供できる。
本発明１０によれば、中間層によって、第１情報層と第２情報層とを光学的に分離することができ、２種類の波長光源を持つ初期化装置を使って、２層の情報層共に良好な初期化が可能な多層相変化型光情報記録媒体を提供できる。
本発明１１によれば、第１情報層、第２情報層共に感度がよく、記録再生特性の優れた２層相変化型光情報記録媒体を提供できる。
本発明１２によれば、第１基板の厚さが薄い場合でも容易に製造可能な２層相変化型光情報記録媒体を提供できる。
本発明１３によれば、反射層の腐食が抑えられ保存信頼性に優れた２層相変化型光情報記録媒体を提供できる。
本発明１４によれば、対物レンズの開口数ＮＡが変化した場合でも、良好に記録・再生を行なうことが可能な２層相変化型光情報記録媒体を提供できる。
本発明１５によれば、本発明１〜１４の多層相変化型光情報記録媒体を用いて大容量の記録再生を行なうことができる。
【図面の簡単な説明】
【図１】本発明の一実施形態に係る２層相変化型光情報記録媒体の概略断面図。
【図２】本発明の他の実施形態に係る２層相変化型光情報記録媒体の概略断面図。
【図３】酸化亜鉛に対するＡｌのドープ量を変化させて成膜した、厚さ２００ｎｍの膜の光透過率の波長依存性を示す図。
【図４】成膜工程、初期化工程、密着工程からなる方法で製造した２層相変化型光情報記録媒体の概略断面図。
【図５】第１成膜工程、中間層形成工程、第２成膜工程、基板貼り合わせ工程、及び初期化工程からなる方法で製造した２層相変化型光情報記録媒体の概略断面図。
【図６】本発明に係る３つの情報層を有する相変化型光情報記録媒体を示す図。
【図７】本発明に係る他の３つの情報層を有する相変化型光情報記録媒体を示す図。
【図８】実施例５で用いた初期化装置の構成を模式的に示す図。
【図１】
2004095092.tif 000007
【図２】
2004095092.tif 000008
【図３】
2004095092.tif 000009
【図４】
2004095092.tif 000010
【図５】
2004095092.tif 000011
【図６】
2004095092.tif 000012
【図７】
2004095092.tif 000013
【図８】
2004095092.tif 000014